(57)【要約】【課題】スピン性能及び打球感を保持しながら、飛距離に優れた糸巻きゴルフボールを提供する。【解決手段】ソリッドセンタと該ソリッドセンタに糸ゴムを巻きつけて、さらにカバーで被覆した糸巻きゴルフボールにおいて、前記ゴルフボールの一次固有振動数（ＦＢ）に対する前記ソリッドセンタの一次固有振動数（ＦＣ）の比（ＦＣ／ＦＢ）が下記式を満たすことを特徴とする。０．９５≦ＦＣ／ＦＢ　≦１．１０ここで、前記ソリッドセンタは、一次固有振動数（ＦＣ）が７５０Ｈｚ〜１０００Ｈｚであり、９８Ｎの荷重をかけた状態から１２７４Ｎの荷重をかけたときまでの変形量（ｍｍ）が２．７〜４．３とされる。【選択図】　　　　図１
2004008689.tif 000002
【特許請求の範囲】
【請求項１】
ソリッドセンタと該ソリッドセンタに糸ゴムを巻きつけて、さらにカバーで被覆した糸巻きゴルフボールにおいて、前記ゴルフボールの一次固有振動数（ＦＢ）に対する前記ソリッドセンタの一次固有振動数（ＦＣ）の比（ＦＣ／ＦＢ）が下記式を満たすことを特徴とする糸巻きゴルフボール。
０．９５≦ＦＣ／ＦＢ　≦１．１０
【請求項２】
前記ソリッドセンタの一次固有振動数（ＦＣ）が７５０Ｈｚ〜１０００Ｈｚである請求項１に記載の糸巻きゴルフボール。
【請求項３】
前記ソリッドセンタに９８Ｎの荷重をかけた状態から１２７４Ｎの荷重をかけたときまでの変形量（ｍｍ）が２．７〜４．３である請求項１に記載の糸巻きゴルフボール。
【発明の詳細な説明】
【０００１】
【発明の属する技術分野】
本発明は、打球感とスピン性能に優れ、さらに飛距離を改善した糸巻きゴルフボールに関する。
【０００２】
【従来の技術】
ゴルフボールの打球感、スピン性能及び飛距離は、ゴルフボールの特性のうち最も重要なものである。ここで打球感はドライバーで打撃する際のプレーヤーの受ける衝撃感と、インパクト時の打球音が含まれる。またスピン性能はゴルフボールのバックスピンによってグリーン上で速やかに停止でき、またゴルフボールにサイドスピンをかけ、飛行軌跡がドローまたはフェイドになるようにコントロールすることができる性能である。このような優れたコントロール性のため、スピン量の大きいゴルフボールはプロゴルファあるいは低ハンディキャップのゴルファに好んで採用されている。さらに飛距離はドライバーで打撃した際のゴルフボールの静止するまでの距離であり、初心者及びプロゴルファを問わず重要な特性である。
【０００３】
従来、これらの特性を改善するため、ゴルフボールの構造、その構成部材の材料の種類または物理特性等を調整してその最適化が図られていた。
【０００４】
一般にソリッドコアにカバーを被覆したソリッドボールの場合、飛距離は優れるが、スピン性能に劣りコントロール性には限界がある。一方、センタに糸ゴムを巻きつけた後、カバーで被覆した、いわゆる糸巻きゴルフボールの場合、打球感及びスピン性能は優れるが、飛距離には限界がある。
【０００５】
ゴルフボールの飛距離は、ゴルフボールの一次固有振動数（ＦＢ）とクラブヘッドの一次固有振動数（ＦＫ）に関係し、そのＦＢ値とＦＫ値が近くなれば、メカニカルインピーダンスのマッチングによりそのゴルフクラブでゴルフボールを打撃したときに大きな反発弾性が得られて、飛距離が大きくなることが知られている。
【０００６】
ここで、市販されているゴルフボールの一次固有振動数（ＦＢ）は６００〜１６００Ｈｚ程度である。一方、最近主流となっている飛距離性能に優れるチタン合金製クラブヘッドの場合、一次固有振動数（ＦＫ）は約１４００〜１８００Ｈｚでありゴルフボールの値に近づいている。かかる状況において、ゴルフボールの飛距離をのばすため、、ゴルフクラブの一次固有振動数を低くするか、あるいはゴルフボールの一次固有振動数を高くすることが考えられる。しかし、ゴルフボールの一次固有振動数（ＦＢ）を高くすることは、ゴルフボールを硬くすることを意味し、飛距離は増大するが、その反動として打球時の衝撃も大きくなる。現在市販されているゴルフボールでは、一次固有振動数（ＦＢ）が１０００Ｈｚ以上のゴルフボールは飛距離が良好であるけれども、打球時の衝撃が大きく打球感が硬くなる。
【０００７】
また特開平１１−７６４６１号公報には、ソリッドゴルフボールに関する次の技術が提案されている。この技術は飛距離と打球感を向上させることを目的とし、ソリッドセンタと該ソリッドセンタを被覆するカバーとからなるゴルフボールにおいて、前記ゴルフボールの一次固有振動数（ＢＦ１）に対する前記ソリッドセンタの一次固有振動数（ＣＦ１）の比（ＣＦ１／ＢＦ１）が下記式を満たすことを特徴とする。
０．９５≦ＣＦ１／ＢＦ１≦１．１０
この先行技術はソリッドゴルフボールであるため、打球感およびスピン性能の改善には限界がある。
【０００８】
一方、飛距離に優れ、スピン性能及び打球感を保持した糸巻きゴルフボールが提案されている。例えば特許第２７５１０２２号公報には、センターの直径３０〜３５ｍｍで、上記センターに初期荷重１０ｋｇをかけた状態から終荷重３０ｋｇをかけたときまでの歪み量が１．２〜２．５ｍｍである糸巻きゴルフボールが開示されている。この技術はソリッドセンタのゴム組成物に熱可塑性樹脂を配合、または架橋剤により荷重変形量を少なくし、直径を所定範囲にすることで糸巻きゴルフボールの本来有する優れた打球感を維持しながら飛距離を改善しようとするものである。
【０００９】
また、特開２００２−６５９０２号公報には、ソリッドセンターが、直径３５〜３８ｍｍおよび初期荷重９．８Ｎを負荷した状態から、終荷重２９４Ｎを負荷したときまでの圧縮変形量が０．５ｍｍ以上１．５ｍｍ未満を有し、該カバーのショアＤ硬度（ＣＤ）が４０〜５５であり、ディンプル凹部とディンプル開口部を結ぶ面とで囲まれる部分の体積の総和であるディンプル総体積ＶＴ（ｃｍ３）とし、表面に全くディンプルが存在しない球体であると仮定した場合のゴルフボールの体積ＶＧ（ｃｍ３）として、これらに所定の関係が成立する技術が開示されている。
【００１０】
しかしながら、これらの従来の糸巻きゴルフボールにおいては、センターの架橋密度、糸ゴムのモジュラス、糸ゴムの伸長率等が考慮されておらず、（ＦＣ／ＦＢ）の値は低くなり、打球感、スピン性能（コントロール性）及び飛距離を綜合的に充分満足できるものではない。
【００１１】
【発明が解決しようとする課題】
発明者は、糸巻きゴルフボールにおいて一次固有振動数（ＦＢ）に対する、そのセンタの一次固有振動数（ＦＣ）の比（ＦＣ／ＦＢ）を１．０に近づけることで、スピン性能、打球感および飛距離を綜合的に改善できるとの知見を得た。本発明は係る知見に基づき、スピン性能、打球感および飛距離のすべてが優れた糸巻きゴルフボールを提供することを目的とする。
【００１２】
【課題を解決するための手段】
本発明はソリッドセンタと該ソリッドセンタに糸ゴムを巻きつけて、さらにカバーで被覆した糸巻きゴルフボールにおいて、前記ゴルフボールの一次固有振動数（ＦＢ）に対する前記ソリッドセンタの一次固有振動数（ＦＣ）の比（ＦＣ／ＦＢ）が下記式を満たすことを特徴とする糸巻きゴルフボールである。
【００１３】
０．９５≦ＦＣ／ＦＢ　≦１．１０
本発明において前記ソリッドセンタの一次固有振動数（ＦＣ）が７５０〜１０００Ｈｚであることが好ましい。また前記ソリッドセンタに９８Ｎの荷重をかけた状態から１２７４Ｎの荷重をかけたときまでの変形量（ｍｍ）が２．７〜４．３とすることで、スピン性能、打球感及び飛距離を綜合的にバランス良く改善できる。
【００１４】
【発明の実施の形態】
（ボール構造）
本発明の対象となるゴルフボールは、ソリッドセンタを糸ゴムで巻きつけて糸ゴム層を形成し、さらにカバーで被覆してなる糸巻きゴルフボールである。ソリッドセンタは、一層であっても２層以上のマルチセンタであってもよく、さらにカバーも同様に、一層カバーに限定されず、２層以上のマルチカバーが採用できる。図１に本発明の糸巻きゴルフボール１の断面図を示す。図において、ソリッドセンタ２の周りに糸ゴムを巻きつけて糸ゴム層３が形成され、さらにその外側にはカバー４で被覆される。カバー４の表面には、ディプル５が所定の配列で形成される。
【００１５】
（一次固有振動数の定義）
ゴルフボールのソリッドセンタの一次固有振動数（ＦＣ）とは、ソリッドセンタ単体の一次固有振動数をいい、ソリッドセンタが二層以上のマルチセンタの場合には、マルチセンタ全体における一次固有振動数をいう。ゴルフボールの一次固有振動数（ＦＢ）とは、ゴルフボール全体としての一次固有振動数をいう。
【００１６】
ソリッドセンタ及びゴルフボールの一次固有振動数（ＦＣ、ＦＢ）の測定方法の概略を図２にしたがって説明する。図２ではゴルフボールの測定方法を説明するが、ソリッドセンタの場合は、ゴルフボールをソリッドセンタに置き換えてそのまま測定できる。
【００１７】
（ａ）ゴルフボールを直径１０ｍｍの平坦円形になるように研磨し、ゴルフボールＧを加振機１７の取付け台１７ａの支持部１７ｂ上に、前記平坦円形部分を載せて瞬間接着剤で固定する。
【００１８】
（ｂ）加振機１７の取付け台１７ａの下側に加速度ピックアップ１９を取付ける。
【００１９】
（ｃ）加振機でゴルフボールＧを加振し、ゴルフボール上面に配置された反射テープ２０を介して、レーザー照射部１４、マニピュレータ１２及びレーザードップラー速度計１１によって、ゴルフボールの振動速度Ｖを測定する。これは公知のレーザードップラー振動計の原理を用いるものである。なお反射テープは住友スリーエム社製のスコッチライト反射テープを用い、その約５ｍｍ平方のものを反射面がレーザー照射側になるように向けてボールに貼り付けた。
【００２０】
（ｄ）加速度ピックアップ１９から出た電圧信号をパワーアンプ１５で増幅した後、加速度ＡをＦＦＴアナライザー１３に取り込む。一方、計測された速度Ｖをレーザードップラ速度計１１からＦＦＴアナライザー１３に取り込む。
【００２１】
（ｅ）ＦＦＴアナライザー１３で１００〜４０００Ｈｚ領域で測定されたの加速度Ａと速度Ｖから次の式によって周波数伝達関数Ｇ（ｓ）を求める。
【００２２】
Ｇ（ｓ）＝出力速度Ｖのフーリエ変換／入力加速度Ａのフーリエ変換
（ｆ）上記周波数伝達関数Ｇ（ｓ）から、周波数１００Ｈｚ〜２０００Ｈｚの範囲で示すピークのうち最も大きいピーク値を極大値の周波数として読み取り、一次固有振動数とする。なお周波数１００Ｈｚ〜２０００Ｈｚの範囲で示すピークを検出するのは、周波数が２０００Ｈｚを超えると二次の固有振動数が検出される可能性があるからである。また図２において、加振機アンプ１６は加振機１７の振動の振幅を制御するもので、ＦＦＴアナライザー１３から出力される電圧信号を増幅する機能を有する。
【００２３】
上記測定に用いた、各種測定機器の仕様は表１に示すとおりである。
【００２４】
【表１】
2004008689.tif 000003
【００２５】
（ＦＣ／ＦＢの最適範囲）
本発明のゴルフボールは、ゴルフボール全体の一次固有振動数ＦＢに対するセンタの一次固有振動数ＦＣの比（ＦＣ／ＦＢ）が０．９５以上で１．１０以下であり、好ましくは０．９５以上で１．０５以下、さらに好ましくは０．９５以上１．０２以下、特に０．９９以上で１．０２以下である。この範囲において、スピン性能、打球感及び飛距離の性能が綜合的に最も優れている。この条件は、センタの材料の種類、配合の種類、硬度及び直径などを調整することで、さらに糸巻き層の厚さ、糸ゴムのモジュラスなど、さらにカバーの材料、配合、硬度及び層厚さを調整することで達成できる。
【００２６】
（ソリッドセンタ）
本発明の糸巻きゴルフボールに使用されるソリッドセンタは、一次固有振動数が７５０〜１０００Ｈｚの範囲、好ましくは８００〜９５０Ｈｚ、さらに好ましくは８００〜９２０Ｈｚ、特に好ましくは８０５〜９１０Ｈｚの範囲に設定されることが好ましい。一次固有振動数が７５０Ｈｚ未満では、ゴルフボールをドライバで打撃した時の打球音（以下、「インパクト音」という）が低くなりすぎ、飛距離も小さくなる。一方、１０００Ｈｚを超えると、インパクト音は硬い感触になり好ましくない。
【００２７】
次にソリッドセンタに９８Ｎの荷重をかけた状態から１２７４Ｎの荷重をかけたときまでの変形量ＨＢ（ｍｍ）は２．７〜４．３の範囲、さらに好ましくは３．０〜４．１、特に３．３〜４．０の範囲が好ましい。変形量が４．３よりも大きいとゴルフボールの変形量が大きくなり飛距離が小さくなり、一方２．７よりも小さいとゴルフボールにした状態における打球感が硬くなり好ましくない。
【００２８】
ゴルフボールは、全体としての直径がＲ＆Ｄの規格で１．６８インチ（４２．６７ｍｍ）以上と規定されている。そして一般に市販されているゴルフボールの直径は１．６８０インチ（４２．６７ｍｍ）〜１．６８６インチ（４２．８２ｍｍ）の範囲である。そこで、糸巻きゴルフボールの、反発弾性、打球感及びスピン性能を発揮するには、ソリッドセンタ直径は３５〜３８ｍｍであることが好ましい。二層以上のマルチピースセンタの場合は、センタ全体としての直径が３５〜３８ｍｍであれば、各ソリッドセンタ相互の層の厚みは任意に調整し得る。ソリッドセンタの直径は、３５ｍｍ未満では反発性が低く飛距離が不充分であり、３８ｍｍを超えると、糸ゴム層の厚さが不充分となり、反発性に不利となる。なおソリッドセンタの直径を小さくするとＦＣ値は高くなり、一方、大きくするとＦＣ値は低くなる。
【００２９】
本発明においてソリッドセンタのゴム組成物としては、ゴム成分として、シス−１，４構造を少なくとも４０重量％以上、好ましくは８０重量％以上有するハイシスポリブタジエンゴムを含有することが好ましい。また、ゴム成分の２０重量％未満であれば、天然ゴム、ポリイソプレンゴム、スチレンポリブタジエンゴム、ＥＰＤＭなどのジエン系ゴム成分を用いてもよい。さらに、ジエン系ゴム以外のゴム成分や、エラストマー、アイオノマー等のゴム以外のポリマー成分を含有してもよい。このようなゴム組成物において、ハイシスポリブタジエンゴムの含有率が高い程、ソリッドセンタの一次固有振動数（ＦＣ）を高くすることができる。
【００３０】
ソリッドセンタの組成物は、必要に応じて、加硫剤、架橋剤、加硫促進剤、活性剤、改質剤、比重調整剤などの充填剤が適宜配合され得る。ここで、架橋剤は、例えば不飽和カルボン酸の金属塩、有機過酸化物などが挙げられる。不飽和カルボン酸の金属塩としては、特にアクリル酸又はメタクリル酸等の炭素数３〜８のα，β―不飽和カルボン酸の亜鉛、マグネシウム塩等の一価又は二価の金属塩が挙げられるが、これらのうち、ＦＣをそれ程高くすることなく高い反発性を付与するアクリル酸亜鉛が好ましい。不飽和カルボン酸の配合量は、多くなる程、センタの架橋度が大きくなるため、ソリッドセンタが硬くなる（ＦＣが高くなる）傾向にあることから、本発明の要件を満足するためには、一般に、基材ゴム１００質量部に対して１５〜４５質量部とすることが好ましい。４５質量部より多いと硬くなり（ＦＣが高くなり）すぎて、打撃時の衝撃が大きくなり、１０質量部未満では軟らかくなり（ＦＣ　が低くなり）すぎて、反発性が悪くなり飛距離が低下するからである。
【００３１】
有機過酸化物としては、ジクミルパーオキサイド又はｔ―ブチルパーオキサイドが挙げられ、これらのうちジクミルパーオキサイドが好ましい。有機過酸化物の配合量としては、基材ゴム１００質量部に対して０．５〜３．０質量部であることが好ましい。０．５質量部未満では軟らかくなり（ＦＣが低くなり）すぎて反発性が悪くなり飛距離が低下するからである。３．０質量部を超えると硬くなり（ＦＣが高くなり）すぎて、打球時の衝撃が大きくなるからである。
【００３２】
比重調整剤としては、低比重用充填剤又は高比重充填剤を、本発明の要件（ＦＣ／ＦＢ）を満たすために適宜配合できる。低比重用充填剤は、ソリッドセンタの重量を軽くすることによってＦＣを高くするために配合され、具体的には酸化亜鉛、硫酸バリウム、炭酸カルシウム等が挙げられるが、これらのうち、特に酸化亜鉛が好ましい。高比重充填剤は、センタの重量を重くすることによってＦＣを低くするために配合され、比重８〜２０の金属粉、金属酸化物、金属窒化物等またはそれらの混合物が用いられ、具体的にはタングステン（比重１９．３）、タングステンカーバイト（比重１５．８）、モリブデン（比重１０．２）、鉛（比重１１．３）、酸化鉛（比重１９．３）、ニッケル（比重８．９）及び銅（比重８．９）またはこれらの混合物が挙げられる。低比重充填剤と高比重金属粉末とを混合して用いてもよい。以上のような化合物を配合してなるゴム組成物をロールやニーダーを用いて混練した後、金型内で圧縮、加硫成形することによりソリッドセンタが得られる。
【００３３】
センタの一次固有振動数は、センタ材質（センタの配合組成）だけでなく、製造条件を変えることによっても変更し得る。具体的には、混練時間、ムーニー粘度、加硫温度、時間の調整により硬度を増大させることで、一次固有振動数を高くすることができる。特に、ソリッドセンタの硬度分布を表面は硬く、内側は柔かくすることでＦＣの値は高くなる。
【００３４】
（糸ゴム層）
本発明において、糸ゴム層を形成する糸ゴム組成物は、ゴム成分として低シスポリイソプレンゴムを基材とすることが好ましい。さらに低シスポリイソプレンゴムに天然ゴム、合成高シスポリイソプレンゴムまたはハイシスポリブタジエンゴムなどを混合して用いることができる。またゴム成分としてラテックスを原料とするものも使用できる。糸ゴム組成物には必要に応じて、加硫剤、架橋剤、加硫促進剤、活性剤、改質剤などの配合剤が適宜配合される。
【００３５】
糸ゴム組成物の加硫特性において、モジュラスを高くするためには低シスポリイソプレンゴムに対する天然ゴム及び合成高シスポリイソプレンゴムの混合割合を高くすれば良い。その結果ＦＢ値は高くなる。また糸ゴム層のゴルフボールに対する容積比を大きくすることでＦＢ値は高くなる。
【００３６】
また、ゴルフボールのＦＢは、糸ゴムの断面積またはゴム糸の幅および厚みで調整することができ、糸ゴムの断面積を大きくすると、ＦＢ値は低くなる。さらに糸ゴムのソリッドセンタに巻きつける際の伸長率を大きくすることで、ＦＢ値を高く設定することもできる。
【００３７】
なお、ソリッドセンタを糸ゴムで被覆して形成される糸巻きコアに９８Ｎの荷重をかけた状態から１２７４Ｎの荷重をかけたときまでの変形量ＨＣ（ｍｍ）と前記ソリッドセンタの変形量ＨＢ（ｍｍ）との差（ＨＢ−ＨＣ）は０．２〜０．８の範囲が好ましい。変形量の差が０．８よりも大きいと、ゴルフボールの打球感が硬くなり、また通常糸ゴムの引張力が高く維持されることになり糸切れによるゴルフボールの耐久性が低下する。一方０．２よりも小さい場合、通常糸ゴムの引張力が低く維持されることになり反発性が低下する。
【００３８】
（カバー）
本発明の糸巻きゴルフボールは公知のカバー材料を用いることができ、具体的には、アイオノマー、バラタ、ポリウレタン樹脂、各種熱可塑性エラストマー、繊維強化樹脂、金属粉末配合樹脂などが用いられる。これらのうちアイオノマー又はアイオノマーと他の熱可塑性樹脂との混合物が好ましく用いられる。カバー用組成物においてアイオノマーの含有率が高い程、カバーが硬くなり、ゴルフボール全体としての一次固有振動数（ＦＢ）を高くできる。
【００３９】
上記アイオノマーとしては、エチレンー（メタ）アクリル酸共重合体中のカルボン酸の一部を金属イオンで中和したもの、又はその混合物が用いられる。中和する金属イオンとしては、Ｎａイオン、Ｋイオン、Ｌｉイオン等のアルカリ金属イオン；Ｚｎイオン、Ｃａイオン、Ｍｇイオン等の二価の金属イオン；Ａｌイオン、Ｎｄイオン等の三価の金属イオンなどが挙げられる。具体的には、三井デユポンケミカル社製のハイミラン、エクソン社製のアイオテックなどが挙げられる。上記バラタには、天然バラタ、合成バラタ又はこれらの混合物があり、合成バラタは、トランスポリイソプレンで、クラレイソプレン社からＴＰ３０１として市販されている。
【００４０】
またカバー用組成物には、本発明の要件を満たす範囲内で、二酸化チタン等の着色剤、紫外線吸収剤、光安定剤、蛍光増白剤等の充填剤が適宜配合され得る。
【００４１】
カバーの硬度及び剛性を高くすることで、ゴルフボールの一次固有振動数（ＦＢ）を高くすることができ、またカバーの厚さを厚くすることで、ＦＢ値を高く調整することができる。
【００４２】
カバー用組成物の配合組成、カバーの厚みは、ゴルフボール全体としての一次固有振動数（ＦＢ）が７００〜１８００Ｈｚ、好ましくは７００〜１８００Ｈｚ、さらに好ましくは７５０〜１０００Ｈｚ、さらに好ましくは７５０〜１０００Ｈｚ、特に８００〜９００Ｈｚとなるように調整されるが、好ましくはカバーの厚みは１．０〜５．０ｍｍとする。またカバーのショアＤ硬度は４０〜６２の範囲が好ましい。ショアＤ硬度が４０未満の場合、スピン量が多くなり、飛距離が不利隣、ショアＤ硬度が６２を超えると、打球感が硬くなる。
【００４３】
（ゴルフボール製造方法）
本発明のゴルフボールは、従来公知の方法で製造することができる。例えば、ソリッドセンタに糸ゴムを一定の伸長率で巻きつけて糸ゴム層を形成する。その後、予め作成した一対のカバーのハーフシェルを前記糸ゴム層の外側に被せて金型で加熱して一体成形する方法、あるいは前記糸ゴム層にカバー用組成物をインジェクション成形等により被覆してゴルフボールを製造することができる。
【００４４】
【実施例】
次の方法でゴルフボールの製造し、性能を評価した。
【００４５】
（１）　ソリッドセンタ
ソリッドセンタは、基材ゴムとして、ＪＳＲ（株）社製のハイシスポリブタジエン（１，４−シス含量が９６％）、架橋剤としてデクミルパーオキサイド（ＤＣＰ）、共架橋剤としてアクリル酸亜鉛等を配合したゴム組成物（Ｓ１〜Ｓ７）を用いてソリッドセンタ径３７ｍｍの単層センタを作成した。配合内容は表２に示す。ソリッドセンタの成形条件はいずれも、１６５℃で２０分間である。
【００４６】
【表２】
2004008689.tif 000004
【００４７】
（２）　糸ゴム層
前記ソリッドセンタの周りに、基材ゴムとして天然ゴム／低シスポリイソプレンゴムの混合比が、４０／６０（質量比）の加硫糸ゴム（幅が１．５ｍｍ、厚みが０．５ｍｍ）を巻きつけた。ソリッドセンタに糸ゴム層を形成し、表４に示す直径でかつ変形量の糸巻きセンタを製造した。
【００４８】
（３）　カバー
カバーは、アイオノマー樹脂等のポリマー成分１００質量部に対して、二酸化チタンを４質量部配合した樹脂組成物を用いて作成し、厚さ１．６ｍｍ、２．８５ｍｍとした。カバー配合は表３に示すＣ１〜Ｃ７を採用し、また使用した材料の詳細は次のとおりである。
【００４９】
【表３】
2004008689.tif 000005
【００５０】
（注１）サーリン８９４５：デュポン社製のナトリウムイオン中和エチレン−メタクリル酸共重合体アイオノマー樹脂、ショアＤ硬度が６１
（注２）サーリン９９４５：デュポン社製の亜鉛イオン中和エチレン−メタクリル酸共重合体アイオノマー樹脂、ショアＤ硬度が５９
（注３）ハイミラン１６０５：三井デユポンケミカル社製のナトリウムイオン中和エチレン−メタクリル酸共重合体アイオノマー樹脂、ショアＤ硬度が６１
（注４）ハイミラン１７０６：三井デユポンケミカル社製亜鉛イオン中和エチレン−メタクリル酸共重合体アイオノマー樹脂、ショアＤ硬度が６０
（注５）セプトンＨＧ２５２：（株）クラレ社製の、分子鎖末端に水酸基が付加した水素添加スチレン−イソプレン−スチレン（ＳＩＳ）ブロック共重合体、スチレン含量：約４０質量％、ＪＩＳ−Ａ硬度が８０
（注６）エポフレンドＡ１０１０：ダイセル科学工業（株）製のエポキシ基を含有するポリブタジエンブロックを有するスチレン−ブタジエン−スチレン（ＳＢＳ）ブロック共重合体、スチレン／ブタジエンの割合は４０／６０（質量比）、エポキシ含量は約１．５〜１．７質量％、ＪＩＳ−Ａ硬度は７０
（注７）サノールＬＳ７７０：三共（株）製の老化防止剤
（４）　ゴルフボールの製造方法
ゴルフボールは、上記で作成した糸ゴムセンタに、ハーフシェルに成形されたカバー材を上下から２枚で被覆して、ゴルフボールのディンプルが施された金型で、プレス成形した。その表面にペイント処理を施して、直径４２．７５ｍｍの糸巻きゴルフボールを作成した。
【００５１】
（５）　ゴルフボールの性能評価方法
ソリッドセンタ、糸ゴム層及びカバー組成物を調整することで、ソリッドセンタの固有振動数（ＦＣ）とゴルフボールの固有振動数（ＦＢ）の比が異なるゴルフボールを製造し、その飛距離、打球音及びスピン性能を評価し、その結果を表４に示す。
【００５２】
ゴルフボールの評価方法は次のとおりである。
＜飛距離＞
ゴルフラボラトリ社製のスイングロボットにメタルヘッド製ドライバー（住友ゴム工業株式会社製　ＸＸ１０＃１　ロフト角１０°、Ｓシャフト）を取付け、ゴルフボールをクラブヘッドスピード４５ｍ／秒で打撃し、落下点までの距離を測定し飛距離とした。１２回打撃を行い、その平均の値を各ゴルフボールの結果とした。
【００５３】
＜スピン性能＞
ゴルフラボラトリ社製のスイングロボットにメタルヘッド製ドライバー（住友ゴム工業株式会社製　ＸＸ１０サンドウエッジ）を取付け、ゴルフボールをクラブヘッドスピード２０ｍ／秒で打撃し、打ち出し直後のバックスピン量を測定した。１２回打撃を行い、その平均の値を各ゴルフボールの結果とした。
【００５４】
＜打球感＞
（ｉ）　衝撃感
打球時の衝撃の少なさを、１０人のゴルファーによる官能評価の平均で表した。官能評価は、最も衝撃が少ないときを１０点満点とした。比較例３の衝撃性を５点としたときの比較により行なった。
（ｉｉ）　打音好感度
打球時の打球音（インパクト音）について、１０人のゴルファーによる官能評価の平均で表した。官能評価は、インパクト音が最良であると感じられるときを１０点満点として、比較例３のインパクト音を５点としたときの比較により行なった。
【００５５】
（６）　評価結果
実施例１〜４のゴルフボールはＦＣ／ＦＢが、０．９５〜１．１０の範囲に含まれるもので、飛距離、打球感およびスピン性能（コントロール性能）が綜合的に優れている。それに対して（ＦＣ／ＦＢ）の値の小さい比較例１は、飛距離は低めで、スピン性能と打球感は劣っている。一方、（ＦＣ／ＦＢ）の値の大きい比較例２は、スピン性能は優れるが、飛距離と打球感は劣っている。ツーピースのソリッドゴルフボールである比較例３は、飛距離に優れるがスピン性能と打球感において劣っている。
【００５６】
ＦＣ値は、実施例２が８７０Ｈｚ、実施例４が８４５Ｈｚ、一方比較例２が８５０Ｈｚと近い値であるが、飛距離及び打球感において、実施例２，４と比較例２は大幅に異なっている。ゴルフボールの一次固有振動数が同じであっても、センタの固有振動数が異なれば、飛距離、打撃感（衝撃性、インパクト音）が異なり、一方、センタの固有振動数が同じであっても（実施例２実施例３及び比較例１の対比）、ゴルフボールの固有振動数が異なれば、飛距離、衝撃性が異なることがわかる。従って、ゴルフボールの固有振動数については、ソリッドセンタとゴルフボールの固有振動数の相関関係が重要であることがわかる。
【００５７】
【表４】
2004008689.tif 000006
【００５８】
【発明の効果】
本発明のゴルフボールは、ソリッドセンタの一次固有振動数（ＦＣ）とゴルフボールの一次固有振動数（ＦＢ）との比率（ＦＣ／ＦＢ）を０．９５〜１．１０の範囲とすることにより、従来の糸巻きゴルフボールのスピン性能、打球感を保持しながら飛距離を改善することができる。
【００５９】
さらに、本発明のゴルフボールにおいてソリッドセンタの一次固有振動数（ＦＣ）を７５０〜１０００Ｈｚに調整することで、より優れた飛距離と打球感が得られる。
【図面の簡単な説明】
【図１】本発明の糸巻きゴルフボールの断面図を示す。
【図２】一次固有振動数を測定装置の概略図を示す。
【符号の説明】
１　ゴルフボール、２　ソリッドセンタ、３　糸ゴム層、４　カバー、６　ディンプル。
【図１】
2004008689.tif 000007
【図２】
2004008689.tif 000008